(57)【要約】      （修正有）【課題】識別コードをサーマルプリントする際に熱を伝えやすく、かつ偽造防止性が高い識別コードプリント用の感熱基材を提供する。【解決手段】感熱基材１０は、基材層１、余白部及びコード部を含む識別コード４をサーマルプリントするためのサーマル層２、及び隠蔽部３を有する。識別コード４のコード部は、赤外光吸収性でかつ可視光吸収性で、隠蔽部３は、赤外透過性でかつ可視光吸収性で、かつ隠蔽部３は、以下の数式を満たす。Ａ−Ｂ＜０．１０、Ａ：トンボ鉛筆株式会社製ＭＯＮＯ消しゴムを用いて、荷重１８００ｇｆの圧力で３００往復する擦過試験を行う前の４００ｎｍ〜１１２０ｎｍの波長間でのＰＣＳ値。Ｂ：トンボ鉛筆株式会社製ＭＯＮＯ消しゴムを用いて、荷重１８００ｇｆの圧力で３００往復する擦過試験を行った後の４００ｎｍ〜１１２０ｎｍの波長間でのＰＣＳ値。【選択図】図２
2015223817.tif 000002
【特許請求の範囲】
【請求項１】
基材層、余白部及びコード部を含む識別コードをサーマルプリントするためのサーマル層、及び隠蔽部を有する、識別コードプリント用の感熱基材であって、
前記識別コードのコード部は、赤外光吸収性でかつ可視光吸収性であり；
前記隠蔽部は、赤外透過性でかつ可視光吸収性であり；かつ
前記隠蔽部は、以下の数式を満たす、感熱基材：
Ａ−Ｂ＜０．１０
Ａ：トンボ鉛筆株式会社製ＭＯＮＯプラスチック消しゴムを用いて、荷重１８００ｇｆの圧力で３００往復する擦過試験を行う前の４００ｎｍ〜１１２０ｎｍの波長間でのＰＣＳ値、
Ｂ：トンボ鉛筆株式会社製ＭＯＮＯプラスチック消しゴムを用いて、荷重１８００ｇｆの圧力で３００往復する擦過試験を行った後の４００ｎｍ〜１１２０ｎｍの波長間でのＰＣＳ値。
【請求項２】
前記隠蔽部は、複数種の着色顔料、樹脂バインダー、及び溶媒を含む混色インキを用いて印刷されており、
前記樹脂バインダーが、ポリエステル、ウレタン変性共重合ポリエステル、ニトロセルロース、アクリル樹脂、エポキシ樹脂、ポリヒドロキシポリエーテル、及びポリウレタンからなる群より選択される耐可塑剤樹脂と、塩化ビニル・酢酸ビニルコポリマーとを含み、前記耐可塑剤樹脂が、前記樹脂バインダーの全重量に対して５０重量％超である、請求項１に記載の感熱基材。
【請求項３】
前記隠蔽部の前記樹脂バインダーが、ウレタン変性共重合ポリエステルと塩化ビニル・酢酸ビニルコポリマーとを含む、請求項２に記載の感熱基材。
【請求項４】
前記隠蔽部の前記複数種の着色顔料の少なくとも１種が、前記樹脂バインダーの樹脂を含むキャリア樹脂によってコーティングされている、請求項２又は３に記載の感熱基材。
【請求項５】
前記キャリア樹脂が、塩化ビニル・酢酸ビニルコポリマーを含む、請求項４に記載の感熱基材。
【請求項６】
基材層、余白部及びコード部を含む識別コードをサーマルプリントするためのサーマル層、及び表面上の隠蔽部を有する感熱基材であって、
前記識別コードのコード部は、赤外光吸収性でかつ可視光吸収性であり；
前記隠蔽部は、赤外透過性でかつ可視光吸収性であり；かつ
前記隠蔽部は、複数種の着色顔料、樹脂バインダー、及び溶媒を含む混色インキを用いて印刷されており、
前記樹脂バインダーが、ポリエステル、ウレタン変性共重合ポリエステル、ニトロセルロース、アクリル樹脂、エポキシ樹脂、ポリヒドロキシポリエーテル、及びポリウレタンからなる群より選択される耐可塑剤樹脂と、塩化ビニル・酢酸ビニルコポリマーとを含み、前記耐可塑剤樹脂が、前記樹脂バインダーの全重量に対して５０重量％超である、
感熱基材。
【請求項７】
前記隠蔽部の前記樹脂バインダーが、ウレタン変性共重合ポリエステルと塩化ビニル・酢酸ビニルコポリマーとを含み、かつ前記隠蔽部の前記複数種の着色顔料の少なくとも１種が、塩化ビニル・酢酸ビニルコポリマーを含むキャリア樹脂によってコーティングされている、請求項６に記載の感熱基材。
【請求項８】
前記混色インキが、他の成分の固形分１００質量部に対して、シリコーン系樹脂及び／又はフッ素系樹脂からなる滑剤を２０重量部以下で含む、請求項２〜７のいずれか一項に記載の感熱基材。
【請求項９】
前記サーマル層と前記隠蔽部との間に、保護層を含む、請求項１〜８のいずれか一項に記載の感熱基材。
【請求項１０】
請求項１〜９のいずれか一項に記載の感熱基材に、識別コードがサーマルプリントされている、識別コード付き印刷物。
【発明の詳細な説明】
【技術分野】
【０００１】
本発明は、識別コードをサーマルプリントするための感熱基材、及びそれを用いた識別コード付き印刷物に関する。特に、本発明は、識別コードをサーマルプリントする際に熱を伝えやすく、かつ識別コードをプリントした場合に偽造防止性が高い識別コードプリント用の感熱基材、及びそれを用いた識別コード付き印刷物に関する。
【背景技術】
【０００２】
識別コード付き印刷物としては、ＱＲコード（登録商標）等の２次元コードが付された印刷物が広く知られている。このＱＲコードが付された印刷物は、ＱＲコードのシンボルを、紙等の基材上に、トナー印字、サーマル印字、インキによる印刷等の方法により形成されている（例えば、下記の特許文献１を参照）。
【０００３】
ところが、このような方法で形成されたＱＲコードは、コピー機で複写することで容易に複製することができ、このため、コピー機を利用すれば正規のＱＲコードが付された印刷物と同じものを簡単に複製することができるという問題があった。そのため、このようなＱＲコードは、電車の乗車券等の複製が許容されない分野では利用が難しかった。
【０００４】
その対策として、特許文献２では、２次元コードをサーマルプリントするサーマル紙上に２次元コードを隠蔽する黒い隠蔽ベタ層を設け、さらにその上にトップコート層（保護層）を設けている。２次元コードを含むこの印刷物をコピー機で複製しようとすると、２次元コードはコピーされず、隠蔽ベタ層がコピーされて真っ黒のベタが印刷される。また、隠蔽ベタ層は、赤外光を透過する混色系の黒インキで形成しているためリーダーで用いる赤外光に対しては透過し、リーダーは隠蔽ベタ層が存在していても２次元コードを読み取ることができるとしている。
【０００５】
また、特許文献３では、２次元コードを形成するサーマル紙上に２次元コードを隠蔽する黒い隠蔽ベタ層を設け、さらにその上に、黒色の第１のカモフラージュ層と透明な第２のカモフラージュ層とから構成されたカモフラージュ層を設けている。この印刷物もコピー機による複製はできず、また隠蔽ベタ層及び第１のカモフラージュ層は、混色系の黒インキで形成しているため、リーダーで用いる赤外光に対しては透過する。
【先行技術文献】
【特許文献】
【０００６】
【特許文献１】特開２００１−３０７１５４号公報
【特許文献２】特開２０１３−１０７７号公報
【特許文献３】特開２０１３−１０７８号公報
【発明の概要】
【発明が解決しようとする課題】
【０００７】
特許文献２及び特許文献３では、隠蔽ベタ層の上から２次元コードをサーマルプリントすると、２次元コードがプリントされた箇所の隠蔽ベタ層の光沢が変化することで２次元コードが目視できてしまうという課題があり、これらの文献では、それぞれその課題を解決する手段を記載している。
【０００８】
具体的には特許文献２に記載の印刷物では、隠蔽ベタ層の上に光沢の変化を低くするためのトップコート層を与えることで、その課題を解決しようとしている。
【０００９】
また、特許文献３に記載の印刷物でも、隠蔽ベタ層の上に光沢の変化をカモフラージュするためのカモフラージュ層を設けることで、上記課題を解決しようとしている。
【００１０】
しかし、特許文献２のようにトップコート層をさらに設ける構成、及び特許文献３のようにカモフラージュ層をさらに設ける構成では、２次元コードをサーマルヘッドで熱をかけてサーマルプリントする際、サーマル層に熱が伝わりにくいという問題がある。つまり、サーマルヘッドの熱を、トップコートやカモフラージュの印刷層が遮熱してしまう可能性があるということである。このような場合、例えば自動発券機のような、２次元コードをその場でサーマルプリントする用途においては、２次元コードのプリントが不十分となってしまい、２次元コードとして不適合となる場合があることが分かった。
【００１１】
そこで本発明では、識別コードをサーマルプリントする際に熱を伝えやすく、かつ一般的なコピー機を用いても識別コードを偽造することが困難な、識別コードプリント用の感熱基材を与えることを目的とする。
【課題を解決するための手段】
【００１２】
本発明者らは、鋭意検討したところ、以下の手段により上記課題を解決できることを見出した。すなわち、本発明は以下の通りである：
〈１〉基材層、余白部及びコード部を含む識別コードをサーマルプリントするためのサーマル層、及び隠蔽部を有する、識別コードプリント用の感熱基材であって、
前記識別コードのコード部は、赤外光吸収性でかつ可視光吸収性であり；
前記隠蔽部は、赤外透過性でかつ可視光吸収性であり；かつ
前記隠蔽部は、以下の数式を満たす、感熱基材：
Ａ−Ｂ＜０．１０
Ａ：トンボ鉛筆株式会社製ＭＯＮＯプラスチック消しゴムを用いて、荷重１８００ｇｆの圧力で３００往復する擦過試験を行う前の４００ｎｍ〜１１２０ｎｍの波長間でのＰＣＳ値、
Ｂ：トンボ鉛筆株式会社製ＭＯＮＯプラスチック消しゴムを用いて、荷重１８００ｇｆの圧力で３００往復する擦過試験を行った後の４００ｎｍ〜１１２０ｎｍの波長間でのＰＣＳ値。
〈２〉前記隠蔽部は、複数種の着色顔料、樹脂バインダー、及び溶媒を含む混色インキを用いて印刷されており、
前記樹脂バインダーが、ポリエステル、ウレタン変性共重合ポリエステル、ニトロセルロース、アクリル樹脂、エポキシ樹脂、ポリヒドロキシポリエーテル、及びポリウレタンからなる群より選択される耐可塑剤樹脂と、塩化ビニル・酢酸ビニルコポリマーとを含み、前記耐可塑剤樹脂が、前記樹脂バインダーの全重量に対して５０重量％超である、上記〈１〉に記載の感熱基材。
〈３〉前記隠蔽部の前記樹脂バインダーが、ウレタン変性共重合ポリエステルと塩化ビニル・酢酸ビニルコポリマーとを含む、上記〈２〉に記載の感熱基材。
〈４〉前記隠蔽部の前記複数種の着色顔料の少なくとも１種が、前記樹脂バインダーの樹脂を含むキャリア樹脂によってコーティングされている、上記〈２〉又は〈３〉に記載の感熱基材。
〈５〉前記キャリア樹脂が、塩化ビニル・酢酸ビニルコポリマーを含む、上記〈４〉に記載の感熱基材。
〈６〉基材層、余白部及びコード部を含む識別コードをサーマルプリントするためのサーマル層、及び表面上の隠蔽部を有する感熱基材であって、
前記識別コードのコード部は、赤外光吸収性でかつ可視光吸収性であり；
前記隠蔽部は、赤外透過性でかつ可視光吸収性であり；かつ
前記隠蔽部は、複数種の着色顔料、樹脂バインダー、及び溶媒を含む混色インキを用いて印刷されており、
前記樹脂バインダーが、ポリエステル、ウレタン変性共重合ポリエステル、ニトロセルロース、アクリル樹脂、エポキシ樹脂、ポリヒドロキシポリエーテル、及びポリウレタンからなる群より選択される耐可塑剤樹脂と、塩化ビニル・酢酸ビニルコポリマーとを含み、前記耐可塑剤樹脂が、前記樹脂バインダーの全重量に対して５０重量％超である、
感熱基材。
〈７〉前記隠蔽部の前記樹脂バインダーが、ウレタン変性共重合ポリエステルと塩化ビニル・酢酸ビニルコポリマーとを含み、かつ前記隠蔽部の前記複数種の着色顔料の少なくとも１種が、塩化ビニル・酢酸ビニルコポリマーを含むキャリア樹脂によってコーティングされている、上記〈６〉に記載の感熱基材。
〈８〉前記混色インキが、他の成分の固形分１００質量部に対して、シリコーン系樹脂及び／又はフッ素系樹脂からなる滑剤を２０重量部以下で含む、上記〈２〉〜〈７〉のいずれか一項に記載の感熱基材。
〈９〉前記サーマル層と前記隠蔽部との間に、保護層を含む、上記〈１〉〜〈８〉のいずれか一項に記載の感熱基材。
〈１０〉上記〈１〉〜〈９〉のいずれか一項に記載の感熱基材に、識別コードがサーマルプリントされている、識別コード付き印刷物。
【発明の効果】
【００１３】
本発明の識別コードプリント用の感熱基材によれば、比較的低い熱量で識別コードをサーマルプリントすることができ、サーマルプリントしたことで得られた識別コード付き印刷物は、容易に偽造することができないため有用である。
【図面の簡単な説明】
【００１４】
【図１】本発明の印刷物を目視で見た場合（可視光）とリーダーで読み取る場合（赤外光）の見え方の概略図である。
【図２】本発明の印刷物の１つの実施態様の層構造を示す概略図である。
【図３】実施例４２の印刷物の写真である。
【図４】実施例４４及び４５の印刷物の写真である。
【発明を実施するための形態】
【００１５】
《識別コードプリント用の感熱基材》
本発明の感熱基材は、基材層、余白部及びコード部を含む識別コードをサーマルプリントするためのサーマル層、及び隠蔽部を有する。
【００１６】
識別コードのコード部及び隠蔽部はいずれも可視光を吸収するため目視ではいずれも同色であり、本発明の感熱基材に識別コードをサーマルプリントした場合は、隠蔽部の存在によって、識別コードのコピー機による複製及び目視での複製を防止することができる。これに対して、識別コードリーダーが主に用いる８５０ｎｍ付近の赤外光では、識別コードのコード部は光を吸収する一方で、隠蔽部は光を透過するため、隠蔽部があっても識別コードリーダーはコードを読み取ることができる。
【００１７】
図１は、（ａ）目視で見た場合（可視光）と（ｂ）リーダーで読み取る場合（赤外光）の印刷物１００の見え方の概略図であり、目視の場合には隠蔽部３が識別コード（ＱＲコード）４を隠蔽しているが、リーダーが読み取る場合には隠蔽部３は赤外光を透過して識別コード４を隠蔽していない。
【００１８】
（基材層）
基材層は、識別コードリーダーが用いる波長の赤外光を反射することが好ましい。すなわち、基材層のみで８８０ｎｍ〜９３０ｎｍの波長の光を用いて測定した場合に、その平均反射率は、６０％以上、７０％以上、又は８０％以上であることが好ましい。
【００１９】
基材層は、それ単独では、白色であってもよく、又は他の色を有していてもよいが、４６０ｎｍ〜６５０ｎｍの波長の光を用いて測定した場合、その平均反射率は、５０％以上、６０％以上、７０％以上、又は８０％以上であることが好ましい。
【００２０】
ここで本明細書においては、８８０ｎｍ〜９３０ｎｍの波長間での平均反射率は、光学濃度計であるサカタインクスエンジニアリング株式会社製のプリントコントラストメーターＭＲ−１２で、Ｄフィルターを用いて測定した値をいう。また、４６０ｎｍ〜６５０ｎｍの波長間での平均反射率は、同機種でＡフィルターを用いて測定した値である。
【００２１】
このような基材層としては、その上にサーマル層を形成できれば特に制限されないが、例えば上質紙、再生紙、コート紙、ラベルなどの紙類、ポリエステルフィルム、ポリプロピレンフィルムなどの樹脂フィルムを使用することができる。
【００２２】
（サーマル層）
サーマル層としては、サーマルプリントされた部分が赤外光を吸収し、サーマルプリントされない部分が赤外光を透過又は反射する性質があれば特に限定されない。例えば、サーマル層としては、赤外発色するロイコ染料（電子供与体）と酸性物質（電子受容体）を樹脂バインダー中に固体微粒子として分散させたものが使用できる。
【００２３】
サーマル層を有する基材にサーマルヘッドで加熱すると、ロイコ染料と酸性物質の両成分が互いに反応して、赤外光を吸収する特性を有するようになる。
【００２４】
（識別コード）
識別コードは、上記のサーマル層にサーマルプリントされる。識別コードは、余白部及びコード部を含み、そのコード部は識別コードのリーダーが用いる波長の赤外光を吸収し、僅かしか反射しない。
【００２５】
具体的には、識別コードのコード部は、その下に白色基材のみを配置して測定した場合に、８８０ｎｍ〜９３０ｎｍの波長間での平均反射率が、２０％以下、１５％以下、１０％以下、又は８％以下となる。ここで、その白色基材とは、４６０ｎｍ〜６５０ｎｍの波長間での平均反射率が５０％以上、６０％以上、７０％以上、又は８０％以上であり、８８０ｎｍ〜９３０ｎｍの波長間での平均反射率が５０％以上、６０％以上、７０％以上、又は８０％以上である白色の基材をいう。
【００２６】
８８０ｎｍ〜９３０ｎｍの波長間での識別コードのコード部のＰＣＳ値は、好ましくは０．７５以上、０．８０以上、０．８５以上、又は０．９０以上である。ＰＣＳ値とは、識別コードの読取率に影響を与える、コード部と余白部との反射率から計算される値である。ここで、本明細書においては、８８０ｎｍ〜９３０ｎｍの波長間でのＰＣＳ値とは、上記の白色基材上に配置している測定対象を、光学濃度計であるサカタインクスエンジニアリング株式会社製のプリントコントラストメーターＭＲ−１２で、Ｄフィルターを用いて測定したＰＣＳ値をいう。この測定は、基材の厚みに測定値が影響を受けないようにして行われ、例えばＪＩＳ−Ｘ９００４に規定されている十分な裏当て法に準拠して測定が行われる。
【００２７】
さらに、識別コードのコード部は、可視光を吸収し、好ましくは目視で黒色である。具体的には、識別コードのコード部は、その下に白色基材のみを配置して測定した場合に、４６０ｎｍ〜６５０ｎｍの波長の光に対する平均反射率は、３０％以下、２０％以下、１５％以下、１０％以下、又は８％以下となる。
【００２８】
４６０ｎｍ〜６５０ｎｍの波長間での識別コードのコード部のＰＣＳ値は、好ましくは０．７５以上、０．８０以上、０．８５以上、又は０．９０以上である。本明細書においては、４６０ｎｍ〜６５０ｎｍの波長間でのＰＣＳ値とは、上記の白色基材上に配置している測定対象を、光学濃度計であるサカタインクスエンジニアリング株式会社製のプリントコントラストメーターＭＲ−１２で、Ａフィルターを用いて測定したＰＣＳ値をいう。
【００２９】
識別コードとしては１次元コード及び２次元コードが挙げられる。さらに１次元コードとしては、具体的には、ＣＯＤＥ３９、ＣＯＤＥ１２８、ＪＡＮ、ＩＴＦ等のバーコードが挙げられ、２次元コードとしては、具体的には、ＱＲコード、ＰＤＦ４１７、データマトリックス、ＣＰコード、ＭａｘｉＣｏｄｅ等が挙げられる。
【００３０】
（隠蔽部）
隠蔽部は、本発明の感熱基材の最表面の少なくとも一部を構成している。隠蔽部は、可視光吸収性であり、かつ識別コードのリーダーが用いる波長の赤外光を透過する。
【００３１】
本発明者らは、感熱基材に形成される隠蔽部がその表面に最位置する場合に、トップコート層が存在しないことによってサーマルヘッドからサーマル層への伝熱については有利であるものの、一般的な混色インクで隠蔽部を印刷すると偽造防止性については著しく低下することを見出した。これは、一般的な混色インクが、樹脂バインダーとして、塩化ビニル・酢酸ビニルコポリマーを用いており、可塑剤としてフタル酸ジオクチル（ＤＯＰ）を含有している消しゴムによって容易に除去されてしまうことによる。
【００３２】
それに対して、本発明者らは、隠蔽部が次の数式を満たす場合には、偽造防止性が維持できることを見出した：Ａ−Ｂ＜０．１０
（ここで、Ａ：トンボ鉛筆株式会社製ＭＯＮＯプラスチック消しゴムを用いて、荷重１８００ｇｆの圧力で３００往復する擦過試験を行う前の４００ｎｍ〜１１２０ｎｍの波長間でのＰＣＳ値；
Ｂ：トンボ鉛筆株式会社製ＭＯＮＯプラスチック消しゴムを用いて、荷重１８００ｇｆの圧力で３００往復する擦過試験を行った後の４００ｎｍ〜１１２０ｎｍの波長間でのＰＣＳ値）。
【００３３】
上記Ａ−Ｂは、好ましくは０．０８以下、０．０６以下、又は０．０５以下である。本明細書においては、４００ｎｍ〜１１２０ｎｍの波長間でのＰＣＳ値とは、上記の白色基材上に配置している測定対象を、光学濃度計であるサカタインクスエンジニアリング株式会社製のプリントコントラストメーターＭＲ−１２で、Ｂフィルターを用いて測定したＰＣＳ値をいう。
【００３４】
ここで、このプラスチック消しゴムは可塑剤を含むものであり、ＪＩＳ  Ｓ  ６０５０の規格に準拠したものを用いる。当該プラスチック消しゴムは、塩化ビニル樹脂製を使用する。このようなプラスチック消しゴムとして代表的には、トンボ鉛筆株式会社製ＭＯＮＯ消しゴムを使う。これは特に、２０１４年６月１日時点で製造販売されているものをいう。また、この擦過試験は、ＪＩＳ  Ｐ８１３６に準拠して、板紙耐摩擦試験機（熊谷理化工業（株）製）を用いて行う。ここでは、試験機の摩擦子に上記の消しゴム（縦１０ｍｍ、横２０ｍｍ、厚さ５ｍｍ）を両面テープで固定し、試験台に試験サンプル（隠蔽部を有する感熱基材）を固定し、荷重１８００ｇｆの圧力で３００往復させる。さらにこの試験においては、消しゴムが小さくなるため、１５０往復時点で消しゴムを交換する。
【００３５】
このような構成の隠蔽部であれば、ポリ塩化ビニル用の可塑剤（例えば、フタル酸ジオクチル（ＤＯＰ）、フタル酸ジイソノニル（ＤＩＮＰ）等のフタル酸系の可塑剤）と隠蔽部とが接触した場合であっても、隠蔽部が容易に除去されることはなく、高い偽造防止性を維持することができる。
【００３６】
隠蔽部は、赤外光を透過するため、その下に白色基材のみを配置して測定した場合、８８０ｎｍ〜９３０ｎｍの波長間での平均反射率は、例えば６５％以上、７０％以上、８０％以上、８５％以上である。
【００３７】
８８０ｎｍ〜９３０ｎｍの波長間での隠蔽部の白色基材とのＰＣＳ値は、好ましくは０．２０以下、０．１５以下、０．１０以下、又は０．０５以下である。
【００３８】
各隠蔽部は、可視光吸収性であり、目視で好ましくは黒色である。具体的には、本発明の印刷物を識別コードがその下に存在しない隠蔽部上において４６０ｎｍ〜６５０ｎｍの波長の光を用いて測定した場合、平均反射率は、３０％以下、２０％以下、１５％以下、１０％以下、又は８％以下となる。
【００３９】
４６０ｎｍ〜６５０ｎｍの波長間での隠蔽部の白色基材とのＰＣＳ値は、好ましくは０．７５以上、０．８０以上、０．８５以上、又は０．９０以上である。
【００４０】
識別コードのコード部の色と、隠蔽部の色の明度の差は、大きいと目視で容易に識別できてしまうために、小さい方が好ましい。具体的には、隠蔽部と、隠蔽部がその上に存在しない識別コードのコード部上との間で、４６０ｎｍ〜６５０ｎｍの波長の光に対する平均反射率の差は１０％以下、８％以下、５％以下、３％以下、又は１％以下であることが好ましい。また、４６０ｎｍ〜６５０ｎｍの波長間での、識別コードのコード部のＰＣＳ値と、隠蔽部のＰＣＳ値との差は、好ましくは０．１２以下、０．１０以下、０．０８以下、０．０５以下、０．０３以下、又は０．０２以下である。
【００４１】
隠蔽部は、本発明の感熱基材の表面上であって、サーマル層上の識別コードがサーマルプリントされる部分の少なくとも一部上、及び識別コードがサーマルプリントされないサーマル層の少なくとも一部上に存在する。
【００４２】
例えば、識別コードがＱＲコードである場合、隠蔽部で隠蔽される部分の面積が小さすぎると、コピー機でコピーしたＱＲコードが読み込み可能となる場合がある。一方で、隠蔽部で識別コードの全面積を隠蔽すると、識別コード付き印刷物の利用者が、印刷物のどこに識別コードがあるのか分かりにくくなる場合がある。したがって、隠蔽部は、識別コードがプリントされる部分の３０％以上、４０％以上、又は５０％以上の面積に好ましくは存在し、１００％以下、８０％以下、又は６０％以下の面積に好ましくは存在する。また、ＱＲコードの位置検出パターン、クワイエットゾーンなどの隠蔽することで、ＱＲコードが読み取り不可となるような部分を隠蔽するように隠蔽部を設計しても良い。
【００４３】
このような隠蔽部を得るために、隠蔽部を一度印刷した後に、２回又は３回以上重ねて印刷したり、インキの着色剤の濃度を高めたりすることができる。
【００４４】
隠蔽部は、ベタ層であってもよいが、規則的又は不規則な線若しくは点で描かれた、多角形、円若しくは楕円、文字、模様等、識別コードを目視で読み取りにくくする印刷であることが好ましい。
【００４５】
２次元コードのコード部の１セルの辺長と、隠蔽部を構成する線の径又は点の最小径とは同程度であることが、目視で読み取りにくくするために好ましい。具体的には、隠蔽部を構成する線の径又は点の最小径の、２次元コードのコード部の１セルの辺長に対する比（隠蔽部の径／２次元コードの辺長）は、０．５以上、０．７以上、又は０．９以上であることが好ましく、かつ２．０以下、１．５以下、又は１．２以下であることが好ましい。
【００４６】
識別コードの余白部の面積の、識別コード全体の面積に対する比（識別コードの余白部の面積／識別コードの面積：識別コードの余白率）と、上記識別コード上に隠蔽部が存在しない部分の、識別コード全体の面積に対する比（識別コード上に隠蔽部が存在しない部分の面積／識別コードの面積：隠蔽部の不存在率）との差は、同程度であることが好ましい。具体的には、この差（識別コードの余白率−隠蔽部の不存在率）は、０．４以下、０．３以下、０．２以下、又は０．１以下であることが好ましい。
【００４７】
（隠蔽部−混色インキ）
上記のような隠蔽部を、複数種の着色顔料、樹脂バインダー、及び溶媒を含む混色インキ、特に混色黒インキを用いて印刷することができる。例えば、混色黒インキは、シアン、マゼンタ、及びイエローの三色の着色顔料を混合することによって調製することができる。これらの各色の顔料は、識別コードリーダーが用いる波長域の赤外光は吸収しないため、混合しても赤外光は吸収しない一方で可視光域では黒色を呈する。
【００４８】
隠蔽部を印刷するための混色インキ中に含まれる着色顔料としては、キャリア樹脂でコーティングされている顔料を用いることができ、このキャリア樹脂は、樹脂バインダーに含まれる樹脂と同じ樹脂を含むことが好ましい。それによりインキ中での顔料の分散性を高めることができる。このような顔料としては、特開２００８−２３９３３号公報に記載のものを挙げることができる。
【００４９】
例えば着色顔料として、塩化ビニル・酢酸ビニルコポリマーをキャリア樹脂とする、ＢＡＳＦジャパン（株）社製のマイクロリスＹｅｌｌｏｗ３Ｇ−Ｋ／ＫＰ、マイクロリスＹｅｌｌｏｗ２Ｒ−Ｋ／ＫＰ、マイクロリスＹｅｌｌｏｗ３Ｒ−Ｋ／ＫＰ、「マイクロリスＢｒｏｗｎ２Ｒ−Ｋ、マイクロリスＢｒｏｗｎ５Ｒ−Ｋ／ＫＰ、マイクロリスＳｃａｒｌｅｔＲ−Ｋ／ＫＰ、マイクロリスＲｅｄＢＲ−Ｋ／ＫＰ、マイクロリスＲｅｄ４Ｃ−Ｋ、マイクロリスＭａｇｅｎｔａ１７４−Ｋ、マイクロリスＶｉｏｌｅｔＢ−Ｋ／ＫＰ、マイクロリスＢｌｕｅＡ３Ｒ−Ｋ／ＫＰ、マイクロリスＢｌｕｅ４Ｇ−Ｋ／ＫＰ、マイクロリスＧｒｅｅｎＧ−Ｋ／ＫＰ等、富士色素（株）社製のＩＫイエロー、ＩＫレッド、ＩＫブルー、ＩＫグリーン等を挙げられる。
【００５０】
隠蔽部を印刷するための混色インキ中の着色顔料の含有量は、適度な粘度と着色が得られるように、１．０重量％以上、３．０重量％以上又は５．０重量％以上であることが好ましくは、また３０．０重量％以下、２０．０重量％以下、又は１０．０重量％以下であることが好ましい。
【００５１】
隠蔽部を印刷するための混色インキに含まれる樹脂バインダーとしては、ポリエステル、ウレタン変性共重合ポリエステル、ニトロセルロース、アクリル樹脂、エポキシ樹脂、ポリヒドロキシポリエーテル、及びポリウレタンからなる群より選択される耐可塑剤樹脂と、塩化ビニル・酢酸ビニルコポリマーとを含むことが好ましく、この場合、耐可塑剤樹脂が、樹脂バインダーの全重量に対して５０重量％超であることが好ましい。
【００５２】
塩化ビニル・酢酸ビニルコポリマーは、インキ用バインダーとして汎用性が高く、印刷面への定着性能が高いために有用である。しかし、本発明者らは、汎用性の高い塩化ビニル・酢酸ビニルコポリマーのみで樹脂バインダーを構成し、隠蔽部を表面に印刷した場合には、識別コードをプリントした後に得られる識別コード付き印刷物の偽造防止性が低下することを見出した。
【００５３】
すなわち、塩化ビニル・酢酸ビニルコポリマーのみで樹脂バインダーを構成した場合、表面上にある隠蔽部と、ポリ塩化ビニル用の可塑剤（例えば、フタル酸ジオクチル（ＤＯＰ）、フタル酸ジイソノニル（ＤＩＮＰ）等のフタル酸系の可塑剤）とが接触すると、隠蔽部が容易に除去された。
【００５４】
そこで、本発明者らは、上記の耐可塑剤樹脂を、塩化ビニル・酢酸ビニルコポリマーと組み合わせて樹脂バインダーに用いることで、容易に除去されない偽造防止性の高い隠蔽部を与えることを見出した。
【００５５】
上記の耐可塑剤樹脂の中でも特に、芳香族ポリエステルを基本骨格としているウレタン変性共重合ポリエステル、エステルの繰返し単位とウレタンの繰返し単位とを骨格中に含むウレタン変性共重合ポリエステル等が好ましく、例えば東洋紡（株）製のバイロン（商標）ＵＲシリーズを挙げることができる。
【００５６】
隠蔽部を印刷するための混色インキ中の、耐可塑剤樹脂と塩化ビニル・酢酸ビニルコポリマーとの重量比は、グラビア印刷をする場合の隠蔽部の印刷面への定着性と可塑剤への耐性とのバランスを考慮して、好ましくは８０：２０〜４５：５５、より好ましくは７５：２５〜４０：６０とすることができる。樹脂バインダーの全重量に対して、耐可塑剤樹脂は、５０重量％超、６０重量％以上、７０重量％以上、８０重量％以上、又は９０重量％以上であることが好ましく、塩化ビニル・酢酸ビニルコポリマーは、１０重量％以上、２０重量％以上、３０重量％以上、４０重量％以上、又は５０重量％未満であることが好ましい。
【００５７】
隠蔽部を印刷するための混色インキ中の樹脂バインダーの含有量は、適度な粘度と定着性が得られるように、固形分量で、１．０重量％以上、２．０重量％以上又は３．０重量％以上であることが好ましくは、また１５．０重量％以下、１０．０重量％以下、又は８．０重量％以下であることが好ましい。
【００５８】
混色インキ中で用いられる溶媒としては、炭化水素系溶媒（例えば、トルエン、キシレン、ヘキサン、シクロヘキサン等）、エステル系溶媒（例えば、酢酸エチル、酢酸ブチル等）、アルコール系溶媒（例えば、イソプロピルアルコール、ブタノール等）、ケトン系溶媒（例えば、メチルエチルケトン、メチルイソブチルケトン等）を挙げることができる。
【００５９】
隠蔽部を印刷するための混色インキ中の溶媒の含有量は、適度な粘度が得られるように、４０．０重量％以上、４５．０重量％以上又は５０．０重量％以上であることが好ましくは、また８５．０重量％以下、８０．０重量％以下、又は７０．０重量％以下であることが好ましい。
【００６０】
隠蔽部を印刷するための混色インキ中には、サーマルヘッドのすべり性を向上させるために、滑剤を含むことが好ましい。滑剤としては、シリコーン系樹脂及び／又はフッ素系樹脂を挙げることができる。
【００６１】
隠蔽部を印刷するための混色インキ中の滑剤の含有量は、適度な粘度、サーマルヘッドのすべり性、着色剤の定着性が得られるように、０．５重量％以上、１．０重量％以上、３．０重量％以上、又は５．０重量％以上であることが好ましく、また２０重量％以下、１５重量％以下、又は１０重量％以下であることが好ましい。
【００６２】
隠蔽部の印刷は、グラビア印刷、オフセット印刷、フレキソ印刷、シルクスクリーン印刷等の公知の方法で行うことができるが、このような混色インキを用いた場合には、隠蔽部は、グラビア印刷で印刷することが好ましい。
【００６３】
（他の層）
サーマル層と隠蔽部との間には、サーマル層が容易には着色しないようにするための保護層を含んでもよい。このような保護層の材料としては、サーマル層と隠蔽部との接着性を考慮してその材料が選択される。例えば、保護層は、ポリビニルアルコール系の樹脂から形成されていてもよい。
【００６４】
《識別コード付き印刷物》
本発明の識別コード付き印刷物は、上記の識別コードプリント用の感熱基材に、識別コードをサーマルプリントすることによって得られる。
【００６５】
図２は、本発明の印刷物の１つの実施態様の層構造を示しており、ここでは本発明の印刷物１００は、基材層１、基材層１上のサーマル層２、サーマル層２の保護層５、表面上にある隠蔽部３を有する感熱基材１０に、サーマルプリントすることによって、識別コード４がサーマル層２にプリントされている。
【実施例】
【００６６】
試験１．様々なインクによって印刷した隠蔽部を有する印刷物の隠蔽性の試験
《サンプル作製》
基材層、サーマル層、及び保護層を有するサーマル紙として、発色させると赤外光吸収がある黒色を呈する白色のサーマル紙（王子イメージングメディア株式会社製；４６０ｎｍ〜６５０ｎｍの波長間での平均反射率が５０％以上であり、８８０ｎｍ〜９３０ｎｍの波長間での平均反射率が５０％以上である白色の基材）を用いた。
【００６７】
このサーマル紙に、表１に記載のＡ〜Ｈの混色黒インク及び変量したシリコーン樹脂（藤倉化成（株）製、ＡＤ８７１９Ｄ）を用いて、規則性のないパターンの隠蔽部をグラビア印刷し、各印字コードプリント用の感熱基材を得た。ここではグラビア印刷を、以下の条件で行った：
グラビアシリンダー：版深４０ミクロン、４０Ｌ／ｃｍ；
インキ粘度：ザーンカップ＃３で１８〜２０秒；
印刷速度：４０ｍ／分；
乾燥温度：７０℃。
【００６８】
【表１】
2015223817.tif 000003
【００６９】
なお、塩化ビニル・酢酸ビニルコポリマーとして、日信化学株式会社のソルバイン（商標）Ａ（固形分２０％）；ウレタン変性共重合ポリエステルとして、東洋紡株式会社バイロン（商標）ＵＲ−９５００（固形分３０％）；シアン系顔料としてＢＡＳＦジャパン株式会社のマイクロリス（商標）ブルー４Ｇ−Ｋ；マゼンタ系有機顔料としてＢＡＳＦジャパン株式会社のマイクロリス（商標）レッドＢＲ−Ｋ；イエロー系有機顔料としてＢＡＳＦジャパン株式会社のマイクロリス（商標）イエロー３Ｇ−Ｋを用いた。また、表１中の樹脂バインダーの重量部は、溶媒を含めた量で記載している。
【００７０】
上記の感熱基材にサーマルプリンタ（ＰＸ４３０、フェニックス株式会社製）を用いて、印字エネルギー１６で、識別コードとしてＱＲコード（データ：５６７８９、バージョン１、訂正レベル：標準のＭ、６ドット／セル、３００ｄｐｉ）をサーマルプリントし、表２に記載の実施例１〜４１及び比較例１〜６の印刷物を得た。
【００７１】
《評価方法》
〈グラビア印刷適性〉
隠蔽部をグラビア印刷により印刷した際に色むらが発生するかどうかを評価した。色むらがない印刷物を○、少し色むらが発生している印刷物を△、ひどい色むらが発生している印刷物を×とした。
【００７２】
〈偽造防止性〉
得られた印刷物の隠蔽部に対して、トンボＭＯＮＯプラスチック消しゴム（（株）トンボ鉛筆製）を使いＪＩＳＰ８１３６に準拠して荷重１８００ｇｆで３００往復させ、擦過試験を行った。隠蔽部のＰＣＳ値を、擦過試験の前後で測定し、擦過試験前のＰＣＳ値と擦過試験後のＰＣＳ値の差を求めた。なお、ＰＣＳ値はＭＲ−１２（サカタインクスエンジニアリング（株）製）のＢフィルター（波長域４００〜１２２０ｎｍ）で測定した。ここで、ＰＣＳ値については、ＪＩＳ−Ｘ−９００４に規定された十分な裏当て法に準拠して測定した。擦過試験後に、読取装置（ＱＢ−３０ＸＢ、（株）デンソーウェーブ製）で読み取れないものを○、読み取れるものを×とした。
【００７３】
〈印字適性〉
印字後のサーマルヘッドを、１００％エタノールをしみこませた綿棒で拭き取り、付着した汚れの量を比較した。汚れがかなり少ないものを◎、少ないものを○、やや多いものを△、かなり多いものを×とした。
【００７４】
《評価結果》
評価結果を以下の表２に示す。
【００７５】
【表２】
2015223817.tif 000004
【００７６】
ウレタン変性共重合ポリエステルの割合が低いインクを用いた比較例では、消しゴムで隠蔽部が除去されてしまい、偽造防止性が低下してしまった。
【００７７】
読取装置（ＱＢ−３０ＸＢ、（株）デンソーウェーブ製）を可視光線で用いて、コピー機による複写物の二次元コードの読取性を、偽造防止性として評価したところ、擦過試験前は全てのサンプルの複写物から２次元コードを読み取ることができなかった。しかし、擦過試験後には、比較例のサンプルの複写物から二次元コードを読み取ることができてしまったのに対し、実施例のサンプルの複写物からは二次元コードを読み取ることができず、コピー防止性があることが分かった。なお、全てのサンプルの２次元コードを、読取装置（ＱＢ−３０ＸＢ、株式会社デンソーウェーブ製）を使い赤外光線で読み取れることができた。
【００７８】
試験２．隠蔽部のパターンを変更した印刷物の隠蔽性の試験
《サンプル作製》
試験１の実施例３で用いたのと同じ材料を用いて、隠蔽部のパターンを変えた以外は同様にして実施例４２〜５０の印刷物サンプルを作成した。
【００７９】
各例のパターンの詳細を表３に示す。また、実施例４２、４４、及び４５のサンプルの写真を図３及び４に示す。
【００８０】
これらに対して、サーマルプリンタ（ＰＸ４３０、フェニックス株式会社製）を用いて、印字エネルギー２０で、識別コードとしてＱＲコード（データ：５６７８９、バージョン１、訂正レベル：標準のＭ、６ドット／セル、３００ｄｐｉ）をプリントした。
【００８１】
《評価方法》
上記のようにして得た印刷物の、隠蔽部が上にない箇所のＱＲコードのコード部、及びＱＲコードのコード部が下にない隠蔽部の、平均反射率及びＰＣＳ値を、光学濃度計（ＭＲ−１２、サカタインクスエンジニアリング株式会社製）でＡフィルター（波長域４６０〜６５０ｎｍ）及びＤフィルター（波長域８８０〜９３０ｎｍ）を用いて測定した。ここで、ＰＣＳ値については、ＪＩＳ−Ｘ９００４に規定された十分な裏当て法に準拠して測定した。また、Ａフィルターを用いた測定した平均反射率及びＰＣＳ値について、隠蔽部が上にない箇所のＱＲコードのコード部の測定値と、ＱＲコードのコード部が下にない隠蔽部の測定値との差を求めた。これらの差が小さい場合には、コード部と隠蔽部との明度の差が小さく、目視での識別性が高くなる。
【００８２】
余白部面積の測定には、ＭＹＫＡ研究所のＡｒｅａ  Ｍｅａｓｕｒｅ（Ｖｅｒ．２．００、リリース日２００１年１２月１４日、ファイル名ＡＭ２００００．ｅｘｅ）を使用した。ここではまず、隠蔽部のない基材に２次元コードを印刷して、ＱＲコードの余白部面積を測定し、ＱＲコードと同じ面積でＱＲコードを印刷する前の各サンプルの隠蔽部の不存在部分の面積を測定した。これにより、ＱＲコードの余白率と、隠蔽部の不存在率との余白率を計算し、その差を求めた。
【００８３】
隠蔽部の線の径又はチェック柄の正方形の径、及び２次元コードの１セルの辺長を、フィルムゲージで測定して、それらの比（径／セル辺長）を求めた。
【００８４】
２次元コードの目視での視認性を隠蔽性として評価した。２次元コードが極めて見えにくい場合には隠蔽性を○、２次元コードが見えにくい場合を△として評価した。
【００８５】
コピー機による複写が可能かどうかを、コピー防止性として評価したところ、全てのサンプルで複写物から２次元コードを読み取ることができなかった。
【００８６】
《評価結果》
評価結果を以下の表３に示す。
【００８７】
【表３】
2015223817.tif 000005
【００８８】
なお、全てのサンプルの２次元コードを、読取装置（ＱＢ−３０ＸＢ、株式会社デンソーウェーブ製）で赤外光線で読み取れることができた。
【００８９】
実施例４２〜５０のサンプルについて、試験１と同様に偽造防止性の試験を行った。結果を表４に示す。実施例４２〜５０のサンプル全てで、読取装置（ＱＢ−３０ＸＢ、（株）デンソーウェーブ製）の可視光線で読み取ることが出来なかった。また、偽造防止性についての試験も行ったところ、擦過試験後でも、二次元コードを読み取れなかったことから偽造防止性があることが照明された。
【表４】
2015223817.tif 000006
【符号の説明】
【００９０】
１    基材層
２    サーマル層
３    隠蔽部
４    識別コード
５    保護層
１０    感熱基材
１００    印刷物
【図１】
2015223817.tif 000007
【図２】
2015223817.tif 000008
【図３】
2015223817.tif 000009
【図４】
2015223817.tif 000010